(57)【要約】【課題】インクジェット方式の液滴吐出において安定的に吐出可能であり、かつ手指の爪または人工爪に対して緻密な吐出物（被膜）を簡単に施すことができる爪被覆用インク、および、専門家でなくても手指の爪または人工爪に対して緻密な吐出物（被膜）を簡単に施すことができる爪被覆方法を提供すること。【解決手段】本発明の一形態であるネイルアート用インクは、金属粒子と、重合性化合物と、を含み、インクジェット方式の液滴吐出により、爪の表面上に供給され、光照射によって硬化・定着し、ネイルアートを形成し得るものである。含まれる金属粒子は鱗片状をなしているのが好ましく、その構成材料は、アルミニウム、鉄、ニッケル、および銀のうちの少なくとも１種であるのが好ましい。また、重合性化合物の皮膚一次刺激性インデックスＰ．Ｉ．Ｉ．の値が３以下であるのが好ましい。【選択図】なし【特許請求の範囲】
【請求項１】
重合性化合物を含み、
インクジェット方式の液滴吐出により、爪の表面上に供給され、光照射により硬化することを特徴とする爪被覆用インク。
【請求項２】
前記重合性化合物は、皮膚一次刺激性インデックスＰ．Ｉ．Ｉ．の値が３以下である請求項１に記載の爪被覆用インク。
【請求項３】
前記重合性化合物として、フェノキシエチルアクリレートを含む請求項１または２に記載の爪被覆用インク。
【請求項４】
前記重合性化合物として、前記フェノキシエチルアクリレートに加え、アクリル酸２−（２−ビニロキシエトキシ）エチル、ジプロピレングリコールジアクリレート、トリプロピレングリコールジアクリレート、および、４−ヒドロキシブチルアクリレートよりなる群から選択される少なくとも１種を含む請求項３に記載の爪被覆用インク。
【請求項５】
前記重合性化合物として、ジメチロールトリシクロデカンジアクリレートおよびアミノアクリレートのいずれか一方を含む請求項１ないし４のいずれか１項に記載の爪被覆用インク。
【請求項６】
当該爪被覆用インクは、さらに金属粒子を含む請求項１ないし５のいずれか１項に記載の爪被覆用インク。
【請求項７】
前記金属粒子は、鱗片状をなしている請求項６に記載の爪被覆用インク。
【請求項８】
前記金属粒子の構成材料は、アルミニウム、鉄、ニッケル、および銀のうちの少なくとも１種である請求項６または７に記載の爪被覆用インク。
【請求項９】
前記金属粒子の平均粒径は、５００ｎｍ以上２μｍ以下である請求項６ないし８のいずれか１項に記載の爪被覆用インク。
【請求項１０】
さらに、光重合開始剤を含む請求項１ないし９のいずれか１項に記載の爪被覆用インク。
【請求項１１】
請求項１ないし１０のいずれか１項に記載の爪被覆用インクをインクジェット方式の液滴吐出により、手足の爪または人工爪の表面に供給した後、光照射により前記爪被覆用インクを硬化させることを特徴とする爪被覆方法。
【発明の詳細な説明】
【技術分野】
【０００１】
本発明は、爪被覆用インクおよび爪被覆方法に関するものである。
【背景技術】
【０００２】
ネイルアートとは、手足の爪の表面に文字やイラスト等を描き、化粧を施すことをいう。
従来、爪にネイルアートを施す場合、マニキュアのような塗料（ネイルカラー）を刷毛等で爪の表面に塗ることにより行われる。マニキュアはニトロセルロースを主材料とする塗料であり、これに顔料を添加することで様々な色のネイルカラーとして商品化されている。
このようなネイルカラーを用いてネイルアートを施す際、自分自身の爪にネイルカラーを塗ることは技術的に難しいため、ネイリスト等の専門家に依頼して行うことが一般的である。
【０００３】
しかしながら、専門家によるネイルアートには高額な費用がかかり、作業時間も長い場合には数時間に及ぶことがある。しかも、刷毛で塗る場合、細かい作業が困難であるため、緻密なイラスト等を描くことはできない。
そこで、特許文献１には、より簡単にネイルアートを施す方法として、インクジェットプリンターによりネイルアートを施すことが開示されている。この方法であれば、専門家でなくても緻密なネイルアートを施すことができ、塗布にかかる作業時間も大幅に短縮することが可能である。
【０００４】
ところが、インクジェットプリンターに適用可能なネイルアート用インクとしては水性のものが知られているが、インクジェットノズルから吐出するというプロセスの特性上、粘性が低いものでなければならない。このため、吐出後のネイルアート用インクが固化するまでに長い時間を要し、その間に吐出したネイルカラーが滲んだり、十分な厚さが確保できないという問題がある。
また、このような問題は、ネイルアート用インクに限らず、爪保護用、医療用等、爪に被膜を形成するためのインクにおいても同様に起こり得る。
【先行技術文献】
【特許文献】
【０００５】
【特許文献１】特開平１１−０５６４５２号公報
【発明の概要】
【発明が解決しようとする課題】
【０００６】
本発明の目的は、インクジェット方式の液滴吐出において安定的に吐出可能であり、かつ手指の爪または人工爪に対して緻密な吐出物（被膜）を簡単に施すことができる爪被覆用インク、および、専門家でなくても手指の爪または人工爪に対して緻密な吐出物（被膜）を簡単に施すことができる爪被覆方法を提供することにある。
【課題を解決するための手段】
【０００７】
このような目的は、下記の本発明により達成される。
本発明の爪被覆用インクは、重合性化合物を含み、
インクジェット方式の液滴吐出により、爪の表面上に供給され、光照射により硬化することを特徴とする。
これにより、インクジェット方式の液滴吐出において安定的に吐出可能であり、かつ手指の爪または人工爪に対して緻密な吐出物（被膜）を簡単に施すことができる爪被覆用インクが得られる。
【０００８】
本発明の爪被覆用インクでは、前記重合性化合物は、皮膚一次刺激性インデックスＰ．Ｉ．Ｉ．の値が３以下であることが好ましい。
これにより、手指の爪に爪被覆用インクを直接供給し、被膜を形成したとしても、爪や周辺の皮膚に悪影響を及ぼし難くなる。このため、このような重合性化合物を含む爪被覆用インクを用いることにより、生体安全性の高い爪被覆用被膜を形成することが可能になる。
【０００９】
本発明の爪被覆用インクでは、前記重合性化合物として、フェノキシエチルアクリレートを含むことが好ましい。
これにより、保存安定性、反応性および速乾性に優れた爪被覆用インクが得られ、形成された被膜は耐擦性に優れたものとなる。また、当該爪被覆用インクが金属粒子を含む場合、金属粒子の分散性を高めることができ、金属特有の美感や質感が高い被膜を形成し得る爪被覆用インクが得られる。
【００１０】
本発明の爪被覆用インクでは、前記重合性化合物として、前記フェノキシエチルアクリレートに加え、アクリル酸２−（２−ビニロキシエトキシ）エチル、ジプロピレングリコールジアクリレート、トリプロピレングリコールジアクリレート、および、４−ヒドロキシブチルアクリレートよりなる群から選択される少なくとも１種を含むことが好ましい。
これにより、保存安定性、反応性および速乾性に優れた爪被覆用インクが得られ、形成された被膜は耐擦性に優れたものとなる。また、当該爪被覆用インクが金属粒子を含む場合、金属粒子の分散性を高めることができ、金属特有の美感や質感が高い被膜を形成し得る爪被覆用インクが得られる。
【００１１】
本発明の爪被覆用インクでは、前記重合性化合物として、ジメチロールトリシクロデカンジアクリレートおよびアミノアクリレートのいずれか一方を含むことが好ましい。
これにより、保存安定性に優れた爪被覆用インクが得られ、形成された被膜は耐擦性に優れたものとなる。また、当該爪被覆用インクが金属粒子を含む場合、金属粒子の分散性を高めることができ、金属特有の美感や質感が高い被膜を形成し得る爪被覆用インクが得られる。
【００１２】
本発明の爪被覆用インクは、さらに金属粒子を含むことが好ましい。
これにより、金属特有の光沢感を有する緻密な被膜を形成し得る爪被覆用インクが得られる。
本発明の爪被覆用インクでは、前記金属粒子は、鱗片状をなしていることが好ましい。
これにより、金属粒子は平坦面を有するものとなり、光の全反射を起こし易いものとなる。このため、このような形状の金属粒子を含む爪被覆用インクを爪の表面上に供給したとき、金属粒子の主面が様々な向きを指向するため、それに伴って様々な方向からの光を全反射することができる光反射性を有する被膜が得られる。その結果、金属特有の光輝性を有する爪被覆用被膜が得られる。
【００１３】
本発明の爪被覆用インクでは、前記金属粒子の構成材料は、アルミニウム、鉄、ニッケル、および銀のうちの少なくとも１種であることが好ましい。
これにより、金属光沢性の特に高い爪被覆用被膜を形成し得る爪被覆用インクが得られる。
本発明の爪被覆用インクでは、前記金属粒子の平均粒径は、５００ｎｍ以上２μｍ以下であることが好ましい。
これにより、爪被覆用インクを用いて施される被膜の光沢感、高級感をさらに優れたものにすることができる。
【００１４】
本発明の爪被覆用インクでは、さらに、光重合開始剤を含むことが好ましい。
これにより、重合性化合物の重合反応を促進することができる。
本発明の爪被覆方法は、本発明の爪被覆用インクをインクジェット方式の液滴吐出により、手足の爪または人工爪の表面に供給した後、光照射により前記爪被覆用インクを硬化させることを特徴とする。
これにより、専門家でなくても手指の爪または人工爪に対して緻密な吐出物（被膜）を簡単に施すことができる。
【発明を実施するための形態】
【００１５】
以下、本発明の好適な実施形態について詳細に説明する。
≪爪被覆用インク≫
まず、本発明の爪被覆用インクについて説明する。
爪被覆用インクとしては、爪を化粧するためのネイルアート用インク、爪を保護するための爪保護用インク、爪に治療等を施すための爪医療用インク等の手指の爪や人工爪の表面に被膜を形成するためのインクが挙げられる。なお、被覆とは、被膜によって爪の表面全体を覆うことに限られず、表面の一部を覆う場合も含む。
【００１６】
以下では、代表的に、ネイルアート用インクについて説明する。
本発明の爪被覆用インクの一形態としてのネイルアート用インクは、爪の表面に供給され、硬化することによりネイルアートを施すことができるインクである。
このような本発明の一形態であるネイルアート用インクは、重合性化合物を含み、インクジェット方式の液滴吐出により、爪の表面に供給される。供給後、ネイルアート用インクに光を照射すると、硬化して爪の表面に被膜として定着する。このため、ネイリスト等の専門家に依頼しなくても、簡単にネイルアートを施すことができる。しかも、インクジェット方式の液滴吐出によれば、紙等にインクジェット印刷するのと同等の速度および同等の精細度でネイルアート用インクを供給することができるので、極めて短時間で極めて緻密なネイルアートを施すことができる。さらには、前述したように本発明のネイルアート用インクは、光硬化性を有しているため、爪の表面に供給された後、すぐに光を照射すれば、速やかに定着される。このため、インクの滲みが抑制された緻密で十分な厚さのネイルアートを施すことができる。
【００１７】
以下、ネイルアート用インクの各構成成分について説明する。
（金属粒子）
本発明の一形態であるネイルアート用インクは、後述する重合性化合物の他に金属粒子を含んでいてもよい。
金属粒子は、金属を含む粒子であればいかなるものでもよく、その構成材料としては、アルミニウム、鉄、ニッケル、クロム、銀、金、白金、スズ、亜鉛、インジウム、チタン、銅のような金属の単体あるいはこれらの合金、混合物が挙げられる。また、ネイルアート用インク中に含まれる金属粒子は、２種以上の粒子を混合したものであってもよい。
【００１８】
これらのうち、金属粒子の構成材料は、アルミニウム、鉄、ニッケル、および銀のうちの少なくとも１種であるのが好ましい。これらの金属材料は光反射率に優れていることから、これらの金属材料を含むネイルアート用インクは、金属光沢性の特に高いネイルアートを施し得るものとなる。
金属粒子の形状としては、特に限定されず、略球状、鱗片状、針状等の形状が挙げられる。このうち、ネイルアート用インク中に含まれる金属粒子は、鱗片状をなしているのが好ましい。このような形状の金属粒子は、平坦面を有するものとなるため、光の全反射を起こし易い。このため、このような形状の金属粒子を含むネイルアート用インクを爪の表面上に供給したとき、金属粒子の主面が様々な向きを指向するため、それに伴って様々な方向からの光を全反射することができる光反射性を有する被膜が得られる。その結果、金属特有の光輝性を有するネイルアートが得られる。
【００１９】
また、このような形状の金属粒子は、インクジェット法により爪の表面上に供給されたとき、その供給量にもよるが、自ずと、その主面が爪の表面に沿うように配置され易くなる。このため、得られた被膜は、一定の向きに配置された金属粒子に基づいて、所定の方向に高い光反射性を有するものとなる。このような被膜は、金属材料が本来有している金属光沢感を十分に再現し得るものであり、得られたネイルアートは、美感、質感において特に優れたものとなる。
【００２０】
なお、本発明において鱗片状とは、平板状、湾曲板状等のように、所定の角度から観察した際（平面視した際）の面積が、当該観察方向と直交する角度から観察した際の面積よりも大きい形状のことをいい、特に、投影面積が最大となる方向から観察した際（平面視した際）の面積Ｓ１［μｍ２］と、当該観察方向と直交する方向のうち観察した際の面積が最大となる方向から観察した際の面積Ｓ０［μｍ２］に対する比率（Ｓ１／Ｓ０）が、好ましくは２以上であり、より好ましくは５以上であり、さらに好ましくは８以上である形状のことをいう。なお、この値には、例えば、任意の１０個の金属粒子について評価し、それらの平均値が採用される。
【００２１】
また、金属粒子の平面視形状は、特に限定されず、ランダムな形状であってもよいが、例えば、円形、多角形、星形、三日月形、環状等の形状であってもよい。
金属粒子の平均粒径は、５００ｎｍ以上２μｍ以下であるのが好ましく、８００ｎｍ以上１．８μｍ以下であるのがより好ましい。これにより、ネイルアート用インクを用いて施されるネイルアートの光沢感、高級感をさらに優れたものにすることができる。なお、本発明において、平均粒径とは、個数基準の平均粒径のことをいい、投影面積が最大となる方向から観察した際の面積Ｓ１と同一の面積を有する真円の直径の平均値のことをいう。
【００２２】
また、金属粒子は、必要に応じて、上述した金属材料からなる粒子の表面に各種の表面処理を施したものでもよい。表面処理としては、例えば、各種カップリング剤、アルコキシシラン化合物を結合させる処理が挙げられる。
ネイルアート用インク中の金属粒子の含有量は、０．１質量％以上５質量％以下であるのが好ましく、０．５質量％３質量％以下であるのがより好ましい。これにより、ネイルアート用インクを用いて施されるネイルアートの光沢感、高級感をさらに優れたものにすることができる。
【００２３】
なお、光硬化性のインクにおいて、金属粒子はインクの硬化を促進する触媒機能を有する。この触媒機能は、酸素を遮断した環境下でより顕在化するため、金属粒子の含有量が多過ぎる場合、ネイルアート用インクを気密容器内で保存する際に、ネイルアート用インクが硬化してしまうおそれがある。ネイルアート用インク中の金属粒子の含有量が前記範囲内であれば、前記ネイルアートの光沢感、高級感を損なうことなく、保存中のネイルアート用インクが硬化してしまうのを防止することができる。
【００２４】
このような金属粒子は、いかなる方法で製造されたものであってもよく、例えば、インゴット等を粉砕することにより得られた粗大粉末を所望の粒径まで粉砕する粉砕法、蒸着等の気相成膜法等によりフィルム上に形成した金属膜を前記フィルムから剥離・粉砕させる方法（特に、液体中において剥離・粉砕を行い、前記液体中に分散させる方法）、化学的な造粒法等の方法により製造することができるが、本発明において、金属粉末は、各種アトマイズ法により製造されたものであるのが好ましい。
【００２５】
アトマイズ法では、溶融金属（溶湯）を水やガス等の冷却剤に衝突させ、微粉化して製造する方法である。このため、粒径の揃った金属粒子が得られる。したがって、アトマイズ法で製造された金属粒子を用いることにより、均一性の高いネイルアートを施し得るネイルアート用インクが得られる。また、アトマイズ法では、粗大粒子が発生し難いので、ネイルアート用インクの吐出安定性をより高めることができる。
【００２６】
なお、アトマイズ法の中でも冷却剤として水を用いる水アトマイズ法で製造された金属粒子が好ましく用いられる。水アトマイズ法では、溶融金属と水とが衝突した際に、微粉化された溶融金属の表面が急速かつ均一に酸化することとなる。その結果、得られた金属粒子の表面には、均一な酸化被膜が形成されることとなり、前述した金属粒子による触媒機能が抑制されることとなる。なお、水との接触時間は一瞬であり、形成される酸化被膜は極薄いものなので、酸化被膜が金属粒子の光沢感に影響を及ぼすことはほとんどない。このため、水アトマイズ法により、ネイルアート用インクの保存安定性に寄与するとともに、光沢感に優れたネイルアートを形成し得る金属粒子を得ることができる。
また、金属粒子を鱗片状にするためには、アトマイズ法で金属粒子を製造した後、圧延処理を施すようにすればよい。圧延処理としては、例えば、ロール圧延、ボールミル、スタンプミル等を用いた処理が用いられる。
【００２７】
（色材）
本発明の爪被覆用インクは、一般に使用される色材を含有していてもよい。一般に使用される色材として、光重合性化合物に溶解または分散可能な染料、顔料等が挙げられる。顔料としては、有機顔料、無機顔料等が使用できる。インクが色材を含有するカラーインクである場合、インクによって爪に色を付与することができる。
なお、色材を含有しない場合、爪被覆用インクは、いわゆるクリアーインクとなる。クリアーインクの場合、爪本来の色を活かした保護層や、爪にクリアー感を付与する被膜を形成することができる。
【００２８】
（重合性化合物）
上述したように、本発明の一形態であるネイルアート用インクは、光の照射により重合し、硬化する成分である重合性化合物を含んでいる。このような成分を含むことにより、ネイルアート用インクを用いて形成されるネイルアートの耐擦性、耐水性、耐溶剤性等を優れたものとすることができる。
【００２９】
重合性化合物は、液状をなすものであり、ネイルアート用インクにおいて、金属粒子を分散する分散媒として機能するものであるのが好ましい。これにより、別途、ネイルアートの形成過程において除去（蒸発）される分散媒を用いる必要がなく、分散媒を除去するプロセスが不要になるため、ネイルアートをより短時間で形成することができる。また、分散媒として一般に使用される有機溶媒を含める必要がないため、揮発性有機化合物（ＶＯＣ）の発生を防止することができ、環境保全あるいは安全性の観点から有用である。なお、分散媒として使用される有機溶媒は、一般に皮膚刺激性がやや強いので、これを含まないことは爪の表面に直接供給されるネイルアート用インクとしては望ましい。
また、重合性化合物を含むことにより、下地に対するネイルアートの密着性を優れたものとすることができる。このため、重合性化合物を含むネイルアート用インクは、手指の爪だけでなく、その表面を被覆する保護膜上や、各種の材料からなる人工爪の表面上においても、剥離し難いネイルアートを形成することができる。
【００３０】
重合性化合物としては、光の照射により重合する成分であればよく、例えば、各種モノマー、各種オリゴマー（ダイマー、トリマー等を含む。）等を用いることができるが、ネイルアート用インクは、重合性化合物として、少なくともモノマー成分を含むものであるのが好ましい。モノマーは、オリゴマー成分等に比べて、一般に低粘度の成分であるため、ネイルアート用インクの吐出安定性を特に優れたものとする上で有利である。
【００３１】
具体的には、（メタ）アクリル酸、イタコン酸、クロトン酸、イソクロトン酸、マレイン酸のような不飽和カルボン酸を含むものが好ましく用いられる。より具体的には、イソボニルアクリレート、４−ヒドロキシブチルアクリレート、ラウリルアクリレート、２−メトキシエチルアクリレート、フェノキシエチルアクリレート、イソオクチルアクリレート、ステアリルアクリレート、シクロヘキシルアクリレート、２−エトキシエチルアクリレート、ベンジルアクリレート、１Ｈ，１Ｈ，５Ｈ−オクタフルオロペンチルアクリレート、１Ｈ，１Ｈ，５Ｈ−オクタフルオロペンチルメタアクリレート、２−ヒドロキシエチルアクリレート、２−ヒドロキシプロピルアクリレート、イソブチルアクリレート、ｔ−ブチルアクリレート、テトラヒドロフルフリルアクリレート、エチルカルビトールアクリレート、２，２，２−トリフルオロエチルアクリレート、２，２，２−トリフルオロエチルメタアクリレート、２，２，３，３−テトラフルオロプロピルアクリレート、メトキシトリエチレングリコールアクリレート、メトキシトリエチレングリコールアクリレート、ＰＯ変性ノニルフェノールアクリレート、ＥＯ変性ノニルフェノールアクリレート、ＥＯ変性２エチルヘキシルアクリレート、ＥＯ変性ノニルフェノールアクリレート、フェニルグリシジルエーテルアクリレート、フェノキシジエチレングリコールアクリレート、ＥＯ変性フェノールアクリレート、フェノキシエチルアクリレート、ＥＯ変性フェノールアクリレート、ＥＯ変性クレゾールアクリレート、メトキシポリエチレングリコールアクリレート、ジプロピレングリコールアクリレート、ジシクロペンテニルアクリレート、ジシクロペンテニルオキシエチルアクリレート、２−ｎ−ブチル−２−エチル−１，３−プロパンジオールジアクリレート、トリプロピレングリコールジアクリレート、テトラエチレングリコールジアクリレート、１，９−ノナンジオールジアクリレート、１，４−ブタンジオールジアクリレート、ビスフェノールＡ  ＥＯ変性ジアクリレート、１，６−ヘキサンジオールジアクリレート、ポリエチレングリコール２００ジアクリレート、ポリエチレングリコール３００ジアクリレート、ネオペンチルグリコールヒドロキシピパレートジアクリレート、２−エチル−２−ブチル−プロパンジオールジアクリレート、ポリエチレングリコール４００ジアクリレート、ポリエチレングリコール６００ジアクリレート、ポリプロピレングリコールジアクリレート、１，９−ノナンジオールジアクリレート、１，６−ヘキサンジオールジアクリレート、ビスフェノールＡ  ＥＯ変性ジアクリレート、ビスフェノールＡ  ＥＯ変性ジアクリレート、ビスフェノールＡ  ＥＯ変性ジアクリレート、ＰＯ変性ビスフェノールＡジアクリレート、ＥＯ変性水添ビスフェノールＡジアクリレート、ジプロピレングリコールジアクリレート、ポリプロピレングリコールジアクリレート、トリメチロールプロパントリアクリレート、ペンタエリスリトールトリアクリレート、トリメチロールプロパンＥＯ変性トリアクリレート、グリセリンＰＯ付加トリアクリレート、トリスアクリロイルオキシエチルフォスフェート、ペンタエリスリトールテトラアクリレート、ＰＯ変���トリメチロールプロパントリアクリレート、ＰＯ変性トリメチロールプロパントリアクリレート、トリス（アクリロキシエチル）イソシアヌレート、ペンタエリスリトールトリアクリレート、トリメチロールプロパントリアクリレート、ペンタエリスリトールトリアクリレート、アクリル酸２−（２−ビニロキシエトキシ）エチル等が挙げられる。
【００３２】
中でも、４−ヒドロキシブチルアクリレート、フェノキシエチルアクリレート、フェノキシエチルアクリレート、ジシクロペンテニルアクリレート、ジシクロペンテニルオキシエチルアクリレート、トリプロピレングリコールジアクリレート、テトラエチレングリコールジアクリレート、ジプロピレングリコールジアクリレート、トリメチロールプロパントリアクリレート、トリメチロールプロパンＥＯ変性トリアクリレート、ペンタエリスリトールテトラアクリレート、ペンタエリスリトールトリアクリレート、アクリル酸２−（２−ビニロキシエトキシ）エチルが好ましい。
【００３３】
特に、ネイルアート用インクは、重合性化合物としてフェノキシエチルアクリレートを含むものであるのが好ましい。これにより、ネイルアート用インクの保存安定性を優れたものとしつつ、インクジェット法による吐出後のネイルアート用インクの反応性を特に優れたものとし、ネイルアートの速乾性を特に優れたものとすることができるとともに、形成されるネイルアートの耐擦性等を特に優れたものとすることができる。
また、この重合性化合物は、金属粒子の分散性や、着色剤を添加したときの発色性に優れている。このため、着色剤本来の鮮やかな色を発色しつつ、金属粒子をムラなく均一に分散させ、美感や質感が特に高いネイルアートが得られる。
【００３４】
また、ネイルアート用インクは、重合性化合物として、フェノキシエチルアクリレートに加え、アクリル酸２−（２−ビニロキシエトキシ）エチル、ジプロピレングリコールジアクリレート、トリプロピレングリコールジアクリレート、および、４−ヒドロキシブチルアクリレートよりなる群から選択される少なくとも１種を含むものであるのが好ましい。これにより、ネイルアート用インクの保存安定性を優れたものとしつつ、インクジェット法による吐出後のネイルアート用インクの反応性を特に優れたものとし、ネイルアートの速乾性を特に優れたものとすることができるとともに、形成されるネイルアートの耐擦性等を特に優れたものとすることができる。
また、これらの重合性化合物は、フェノキシエチルアクリレートとともに用いられることで、金属粒子の分散性や、着色剤を添加したときの発色性を特に高めることができる。このため、着色剤本来の鮮やかな色を発色しつつ、金属粒子をムラなく均一に分散させ、美感や質感が特に高いネイルアートが得られる。
【００３５】
なお、ネイルアート用インクは、重合性化合物として、モノマー以外に、オリゴマーを含むものとしてもよい。特に多官能のオリゴマーを含むものであるのが好ましい。これにより、ネイルアート用インクの保存安定性を優れたものとしつつ、形成されるパターンの耐擦性等を特に優れたものとすることができる。なお、本発明では、重合性化合物の中でも、分子の骨格中に繰り返し構造を有し、分子量が６００以上のものをオリゴマーと呼ぶ。オリゴマーとしては、繰り返し構造がウレタンであるウレタンオリゴマー、繰り返し構造がエポキシであるエポキシオリゴマー等が好ましく用いられる。
また、ネイルアート用インクは、前記重合性化合物として、ジメチロールトリシクロデカンジアクリレートおよびアミノアクリレートのいずれか一方を含むのが好ましい。これにより、ネイルアート用インクの保存安定性をより優れたものとしつつ、形成されるネイルアートの耐擦性等をさらに優れたものとすることができる。
【００３６】
また、これらの重合性化合物は、金属粒子の分散性や、着色剤を添加したときの発色性を特に高めることができる。このため、着色剤本来の鮮やかな色を発色しつつ、金属粒子をムラなく均一に分散させ、美感や質感が特に高いネイルアートが得られる。
ネイルアート用インク中の重合性化合物の含有量は、４０質量％以上８０質量％以下であるのが好ましく、４５質量％以上７５質量％以下であるのがより好ましい。
【００３７】
また、本発明の一形態であるネイルアート用インクは、手指の爪の表面に直接供給される場合もあることから、爪や皮膚に対する刺激が低いものが好ましい。具体的には、ネイルアート用インク中の重合性化合物は、化学品の皮膚刺激性の指標である皮膚一次刺激性インデックスＰ．Ｉ．Ｉ．（Ｐｒｉｍａｒｙ  Ｓｋｉｎ  Ｉｒｒｉｔａｔｉｏｎ  Ｉｎｄｅｘ）の値が３以下であるのが好ましく、２以下であるのがより好ましく、１以下であるのがさらに好ましい。重合性化合物のＰ．Ｉ．Ｉ．が前記範囲内であれば、手指の爪にネイルアート用インクを直接供給し、ネイルアートを形成したとしても、爪や周辺の皮膚に悪影響を及ぼし難くなる。このため、このような重合性化合物を含むネイルアート用インクを用いることにより、生体安全性の高いネイルアートを形成することが可能になる。
【００３８】
なお、皮膚一次刺激性インデックスＰ．Ｉ．Ｉ．は、Ｆｅｄｅｒａｌ  Ｒｅｇｉｓｔｅｒ（１９７２）に準拠した試験により評価される。
また、Ｐ．Ｉ．Ｉ．の値が３以下である重合性化合物は、ネイルアート用インクの重合性化合物の総量に対して５０質量％以上であるのが好ましく、６０質量％以上であるのがより好ましい。これにより、ネイルアート用インクの重合性化合物の特性は、低Ｐ．Ｉ．Ｉ．のもので支配的となり、爪やその周囲の皮膚に対する悪影響が特に抑えられることとなる。その結果、とりわけ生体安全性の高いネイルアート用インクが得られる。
【００３９】
（その他の成分）
本発明の一形態であるネイルアート用インクは、上述した以外の成分（その他の成分）を含んでいてもよい。このような成分としては、例えば、光重合開始剤、着色剤、スリップ剤（レベリング剤）、分散剤、重合促進剤、重合禁止剤、浸透促進剤、湿潤剤（保湿剤）、定着剤、防黴剤、防腐剤、酸化防止剤、キレート剤、増粘剤、増感剤（増感色素）等が挙げられる。
【００４０】
光重合開始剤は、紫外線等のエネルギー線が照射されることにより、活性化してラジカルやカチオン等の活性種を発生し、上記重合性化合物の重合反応を開始させ得るものであれば特に限定されない。光重合開始剤としては、光ラジカル重合開始剤や光カチオン重合開始剤を使用することができるが、光ラジカル重合開始剤を使用することが好ましい。光重合開始剤を用いる場合、当該光重合開始剤は、紫外線領域に吸収ピークを有していることが好ましい。
【００４１】
光ラジカル重合開始剤としては、例えば、芳香族ケトン類、アシルホスフィンオキサイド化合物、芳香族オニウム塩化合物、有機過酸化物、チオ化合物（チオキサントン化合物、チオフェニル基含有化合物等）、ヘキサアリールビイミダゾール化合物、ケトオキシムエステル化合物、ボレート化合物、アジニウム化合物、メタロセン化合物、活性エステル化合物、炭素ハロゲン結合を有する化合物、アルキルアミン化合物等が挙げられる。
これらの中でも、重合性化合物への溶解性および硬化性の観点から、アシルホスフィンオキサイド化合物およびチオキサントン化合物から選択される少なくとも１種が好ましく、アシルホスフィンオキサイド化合物およびチオキサントン化合物を併用することがより好ましい。
【００４２】
光ラジカル重合開始剤の具体例としては、アセトフェノン、アセトフェノンベンジルケタール、１−ヒドロキシシクロヘキシルフェニルケトン、２，２−ジメトキシ−２−フェニルアセトフェノン、キサントン、フルオレノン、べンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、ビス（２，４，６−トリメチルベンゾイル）−フェニルフォスフィンオキサイド、２，４，６−トリメチルベンゾイル−ジフェニル−フォスフィンオキサイド、２，４−ジエチルチオキサントン、およびビス−（２，６−ジメトキシベンゾイル）−２，４，４−トリメチルペンチルフォスフィンオキシド等が挙げられ、これらのうちから選択される１種または２種以上を組み合わせて用いることができる。
【００４３】
ネイルアート用インク中における光重合開始剤の含有量は、０．５質量％以上１０質量％以下であるのが好ましい。光重合開始剤の含有量が前記範囲であると、硬化速度が十分大きく、かつ、光重合開始剤の溶け残りや光重合開始剤に由来する着色がほとんどなくなる。
また、着色剤としては、前述したように、顔料、染料等が用いられる。その含有量は、０．５質量％以上１０質量％以下程度であるのが好ましい。着色剤の含有量が前記範囲であると、速乾性および発色性に優れたネイルアートを形成し得るネイルアート用インクが得られる。
【００４４】
なお、インクジェット方式の液滴吐出により爪の表面にネイルアート用インクを供給する場合には、通常、色の三原色に合わせて調製された３種類の着色剤をそれぞれ添加した３種類のネイルアート用インクが用意される。また、必要に応じて、それ以外の色の着色剤を添加したネイルアート用インクや着色剤を含まないネイルアート用インク（クリアーインク）も追加して用意される。そして、これらのネイルアート用インクを液滴吐出装置（インクジェットプリンター）に供給することによって、フルカラーのネイルアートを形成することができる。この際、少なくとも１つのネイルアート用インクに金属粒子を含む本発明の爪被覆用インクが適用されていると、得られたネイルアートは金属特有の光沢感を有し、美感や質感が特に高いものとなる。
【００４５】
ネイルアート用インクがスリップ剤を含むものであると、レベリング作用により記録物の表面が平滑になり、耐擦性が向上する。
スリップ剤としては、特に限定されないが、例えば、ポリエステル変性シリコーンやポリエーテル変性シリコーン等のシリコーン系界面活性剤を用いることができ、ポリエーテル変性ポリジメチルシロキサンまたはポリエステル変性ポリジメチルシロキサンを用いることが好ましい。
【００４６】
ネイルアート用インクが分散剤を含むものであると、金属粒子の分散性を優れたものとすることができ、ネイルアート用インクの保存安定性、吐出安定性を特に優れたものとすることができる。分散剤としては、特に限定されないが、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、エポキシ樹脂等が挙げられる。
【００４７】
ネイルアート用インクが重合禁止剤を含むものであると、保存中のネイルアート用インクにおいて重合性化合物の重合反応に対する禁止効果が発現し、保存安定性を高めることができる。
重合禁止剤としては、特に限定されない該、例えば、ｐ−ハイドロキノン、ｐ−メトキシフェノールのようなフェノール系の重合禁止剤、ｐ−ベンゾキノン、２，５−ジ−tert−ブチルベンゾキノンのようなキノン系の重合禁止剤等を用いることができる。
ネイルアート用インク中における重合禁止剤の含有量は、０．０５質量％以上１質量％以下であるのが好ましく、０．１質量％以上０．５質量％以下であるのがより好ましい。重合禁止剤の含有量が前記範囲であると、保存中の重合反応を確実に抑制する一方、印刷後に硬化させる際の硬化速度が著しく低下するのを防止することができる。
【００４８】
なお、重合禁止剤が重合禁止作用を発揮するためには、酸素が必要になる場合が多い。したがって、重合禁止剤を含むネイルアート用インクを、空気との接触を避けた状態で保存した場合、重合禁止作用が発揮されず、保存中にネイルアート用インクが硬化してしまう。これに対し、重合禁止剤を含むネイルアート用インクに後述する濃度の酸素を溶存させることにより、金属粒子による触媒機能を抑え込む作用のみならず、重合禁止剤による重合禁止作用もが長期にわたって発揮され、脱気処理を施したネイルアート用インクを気密容器内で特に安定して保存することができる。
また、前述したように、本発明の爪被覆用インクは、爪被覆用被膜の形成過程において除去（蒸発）される有機溶剤を含まないものであるのが好ましい。これにより、揮発性有機化合物（ＶＯＣ）の問題の発生を効果的に防止することができる。
【００４９】
本発明の爪被覆用インクの室温（２０℃）での粘度は、２０ｍＰａ・ｓ以下であるのが好ましく、３ｍＰａ・ｓ以上１５ｍＰａ・ｓ以下であるのがより好ましい。これにより、インクジェット法による液滴吐出を好適に行うことができる。なお、この上記粘度は、ＤＫＳＨジャパン社製のレオメーターＭＣＲ３００を用いて測定された値である。
また、本発明の爪被覆用インクは、酸素を溶存しているのが好ましい。これにより、爪被覆用インクを気密容器内で保存した場合でも、インクが硬化してしまい液滴吐出に適しなくなるのを防止することができる。これは、爪被覆用インクが金属粒子を含む場合、金属粒子が、重合性化合物の重合反応を促進する触媒として機能するため、保存中のインクが硬化してしまうのに対し、酸素は、この触媒機能を阻害する効果（重合禁止効果）をもたらすからである。したがって、爪被覆用インク中に酸素が溶存していると、金属粒子による触媒機能が抑制され、保存中の爪被覆用インクの硬化を抑制することができ、その後のインクジェット法による液滴吐出を好適に行うことができる。
【００５０】
爪被覆用インク中の溶存酸素濃度は、２５℃において０．１ｐｐｍ以上２５ｐｐｍ以下であるのが好ましく、１ｐｐｍ以上２０ｐｐｍ以下であるのがより好ましく、３ｐｐｍ以上１５ｐｐｍ以下であるのがさらに好ましい。溶存酸素濃度を前記範囲とすることにより、爪被覆用インクの保存安定性と吐出安定性とを高度に両立することができる。すなわち、溶存酸素濃度が前記下限値を下回ると、酸素による上記重合禁止効果が不十分になり、保存中の爪被覆用インクの粘度が上昇するおそれがある。一方、溶存酸素濃度が前記上限値を上回ると、溶存酸素が多くなり過ぎて気泡が生じ易くなり、吐出安定性が低下するおそれがある。
【００５１】
なお、溶存酸素濃度の測定には、例えば、ヨウ素滴定法、ミラー変法、隔膜電極法等の測定方法を用いることができる。特に溶存酸素計（例えば、東亜ディーケーケー（株）製ＤＯ−３２Ａ）等によれば、比較的簡単に測定することができる。
また、本発明の爪被覆用インクの溶存酸素濃度は、飽和溶存酸素濃度の１％以上７０％以下であるのが好ましく、５％以上６５％以下であるのがより好ましく、１０％以上６０％以下であるのがさらに好ましい。これにより、酸素による重合禁止効果を十分に確保しつつ、気泡の発生を確実に抑制することができる。その結果、爪被覆用インクの保存安定性と吐出安定性とを高度に両立することができる。
【００５２】
なお、爪被覆用インクの溶存酸素濃度を所定の範囲内に設定するには、以下の方法を用いればよい。
まず、爪被覆用インクの溶存酸素濃度を下げる場合には、例えば、爪被覆用インクに各種脱気処理を施して溶存している酸素をインク外に排出する。脱気処理には、超音波脱気処理、減圧脱気処理、遠心脱気処理等の各種脱気処理の１つまたは複数を組み合わせて用いることができる。また、場合によっては、爪被覆用インクを加熱しつつ脱気処理を施す。これにより、爪被覆用インク中に溶存していた酸素を気泡として取り出すことができ、溶存酸素濃度を確実に下げることができる。
【００５３】
一方、爪被覆用インクの溶存酸素濃度を上げる場合には、例えば、爪被覆用インク中において酸素含有ガスをバブリングする。これにより、爪被覆用インク中に酸素を確実に溶解させることができる。また、バブリングの際には爪被覆用インクを一旦冷却し、気密容器内に封入した後で常温に戻すようにすれば、より多くの酸素を溶解させることができる。
【００５４】
≪爪被覆方法≫
次に、本発明の爪被覆方法について説明する。
爪被覆方法は、手指の爪や人工爪の表面にネイルアート、保護膜、医療用被膜等を形成する方法であるが、以下では、代表的に、ネイルアートを施す方法について説明する。
このネイルアート方法は、上述したようなネイルアート用インクを手指の爪や人工爪の表面上に供給し、その後、光を照射することにより、供給したネイルアート用インクを定着してネイルアートを得る方法である。このような方法により、ネイリストのような専門家でなくても複雑なデザインにも対応する緻密なネイルアートを簡単に施すことができる。
【００５５】
以下、このネイルアート方法について詳述する。
まず、手指の爪や人工爪（以下、これらを指して単に「爪」という。）の表面上に、下地膜（アンダーコート）を成膜する。この下地膜は、必要に応じて設けられるものであり、省略することもできる。
下地膜の構成材料としては、爪とネイルアートとの密着性を有するものであればいかなるものでもよいが、例えば、ポリビニルアルコール、ポリビニルピロリドン、パラオキシ安息香酸メチルのような親水性樹脂が挙げられる。これらの樹脂を用いる場合、必要に応じて溶剤で希釈して液状材料を調製し、これを各種塗布方法により塗布し、その後固化させることにより下地膜を得る。塗布方法としては、例えば、スプレー法、浸漬法、刷毛による塗布法等の方法が用いられる。
【００５６】
また、前述したネイルアート用インクから金属粒子を除外したものも好ましく用いられる。このインクを用いることにより、後述するネイルアート用インクと同様、液滴吐出装置を用いて下地膜用のインクを爪の表面上に供給することができる。その結果、短時間で均一な厚さの下地膜を容易に形成することができる。
なお、下地膜は、下地である爪の色より明度の高い色をなしているのが好ましい。これにより、下地膜の上に重ねられるネイルアートの発色性および光沢感を高め、美感を向上させることができる。なお、下地膜の明度を上げるためには、白色のような明度の高い色の着色剤を下地膜中に添加すればよい。
【００５７】
次に、下地膜上にネイルアート用インクを供給する。ネイルアート用インクの供給は、公知のインクジェット方式の液滴吐出装置（インクジェットプリンター）を用いて行うことができる。この際、液滴吐出装置に対して、前述したように色の三原色に対応した色を呈するネイルアート用インクを供給することにより、下地膜上にフルカラーの模様を描くことができる。
【００５８】
次に、供給されたネイルアート用インクに対して光を照射する。これにより、ネイルアート用インクは硬化し、下地膜上に被膜として定着する。その結果、液滴吐出装置で形成された模様を有するネイルアートが形成される。
照射される光は、重合性化合物に重合反応を起こし得るエネルギーの光であれば特に限定されないが、例えば、紫外線等が好ましく用いられる。また、光の波長は、２００ｎｍ以上４５０ｎｍ以下程度であるのが好ましく、３５０ｎｍ以上４５０ｎｍ以下程度であるのがより好ましい。光の波長が前記範囲であれば、ネイルアート用インクの硬化時間が著しく長くなるのを防止しつつ、十分な生体安全性を確保することができる。
【００５９】
また、被照射部における照射強度は、１０ｍＷ／ｃｍ２以上２０００ｍＷ／ｃｍ２以下であるのが好ましく、２０ｍＷ／ｃｍ２以上１５００ｍＷ／ｃｍ２以下であるのがより好ましい。照射強度が前記範囲内であれば、ネイルアート用インクをムラなく均一に、かつ確実に硬化させることができる。なお、光照射は通常、ネイルアート用インクの吐出後、すぐに開始されるが、その際、照射強度を前記範囲内で低くすることにより、その分、照射時間を長くとることができる。これにより吐出されたネイルアート用インク中で金属粒子が配向するのに必要な時間が確保される。その結果、例えば鱗片状をなす金属粒子の主面が爪の表面に沿うように配向され、ネイルアートの光反射性を高めることができる。照射時間は、照射強度によって異なるものの、０．１秒以上６０秒以下程度であるのが好ましく、０．５秒以上３０秒以下程度であるのがより好ましい。
【００６０】
なお、ネイルアート用インクが硬化に至るまでの時間を１としたとき、照射時間が０．５未満になるよう照射強度を設定することにより、金属粒子は一定の方向に配向することなく、ランダムに配向する傾向を示す。このため、得られるネイルアートは、様々な方向からの光を反射する特性を有するものとなり、またたく星のような光沢感を有するものとなる。一方、照射時間が０．５以上になるよう照射強度を設定することにより、金属粒子は一定の方向に配向する傾向を示す。このため、得られるネイルアートは、一定の方向からの光を高い反射率で反射する特性を有するものとなり、平坦な鏡のような光沢感を有するものとなる。このように、本発明の一形態であるネイルアート用インクによれば、粘性が低いものを一定の厚さで供給することができるので、単に照射時間を設定することのみで、得られるネイルアートの光反射特性を制御し易いという点で有用である。
【００６１】
また、光照射による照射エネルギー（積算光量）は、５ｍＪ／ｃｍ２以上１０００ｍＪ／ｃｍ２以下であるのが好ましく、１０ｍＪ／ｃｍ２以上８００ｍＪ／ｃｍ２以下であるのがより好ましい。照射エネルギーが前記範囲内であれば、十分な密着性および耐擦性を有するネイルアートが得られる。
光源には、例えば、水銀ランプ、メタルハライドランプ、紫外線発光ダイオード（ＵＶ−ＬＥＤ）、紫外線レーザーダイオード（ＵＶ−ＬＤ）等が用いられる。中でも、小型、高寿命、高効率、低コストの観点から、紫外線発光ダイオード（ＵＶ−ＬＥＤ）および紫外線レーザーダイオード（ＵＶ−ＬＤ）が好ましく用いられる。
【００６２】
次に、得られたネイルアートを覆うように被覆膜を成膜する。この被覆膜は、ネイルアートに耐候性、耐擦性等を付与するものであるが、必要に応じて設けられるものであり、省略することもできる。
被覆膜の構成材料としては、ネイルアートとの密着性や耐候性および耐擦性等を有するものであればいかなるものでもよいが、例えば、酢酸酪酸セルロース、トルエンスルホンアミド系樹脂の他、酢酸イソ酪酸スクロース、安息香酸スクロースのようなスクロース系樹脂等が挙げられる。また、これらの樹脂を用いる場合、必要に応じて溶剤で希釈して液状材料を調製し、これを各種塗布方法により塗布し、その後固化させることにより被覆膜を得る。溶剤としては、例えば、アセトン、メチルエチルケトン、酢酸プロピル、酢酸イソプロピル、酢酸イソブチル、メタノール、エタノール、ｎ−プロパノール、イソプロパノール、ｎ−ブタノール、エチルセロソルブ、ブチルセロソルブのようなエチレングリコール誘導体、エチルカービトール、ブチルカービトルのようなジエチレングリコール誘導体等が挙げられ、これらのうちの１種または２種以上を組み合わせて用いることができる。
【００６３】
また、ネイルアートの形成のために金属粒子を含むネイルアート用インクを用いた場合、被覆膜を形成するための爪被覆用インクとしては、前記ネイルアート用インクから金属粒子を除外したものが好ましく用いられる。このインクを用いることにより、ネイルアートと被覆膜との密着性を高めることができる。
以上のようにして、緻密なネイルアートが得られる。
【００６４】
なお、本発明の爪被覆方法によれば、手指の爪に代えて人工爪（付け爪）の表面にネイルアートを施すこともできる。人工爪の構成材料としては、例えば、ポリメチルメタクリレート、ポリスチレン、ポリカーボネート、ポリビニルクロライド、ポリエーテルサルホン、ポリエチレンテレフタレート、ポリアミド、ＡＢＳ樹脂等の各種熱可塑性樹脂が挙げられる。
【００６５】
また、人工爪は、硬質のものでも、軟質のものでもよい。軟質の人工爪は、いわゆるネイルフィルムと呼ばれるものであり、表面にネイルアートを施した後、手指の爪に貼り付けるようにして使用される。ネイルフィルムの構成材料としては、例えば、ポリエステル、ナイロン、ポリプロピレン、ポリエチレン等が挙げられる。
以上、本発明について、好適な実施形態に基づいて説明したが、本発明はこれらに限定されるものではない。
【実施例】
【００６６】
次に、本発明の具体的実施例について説明する。
１．ネイルアートの形成
（実施例１）
まず、水アトマイズ法によりアルミニウム粉末を製造した。次いで、ジルコアニアビーズ（直径：５ｍｍ）を用いた遊星ボールミルに得られたアルミニウム粉末を投入し、アルミニウム粉末を鱗片状に加工した。
【００６７】
次に、下記の成分を含むネイルアート用インクを用意した。
＜ネイルアート用インクの組成＞
・金属粒子
：平板状アルミニウム粒子（平均粒径Ｄ５０：０．８μｍ）
・重合性化合物
：フェノキシエチルアクリレート（大阪有機化学工業（株）製）
：アクリル酸２−（２−ビニロキシエトキシ）エチル（（株）日本触媒製）
：トリプロピレングリコールジアクリレート
：ジプロピレングリコールジアクリレート
：４−ヒドロキシブチルアクリレート
【００６８】
・光重合開始剤
：ビス（２，４，６−トリメチルベンゾイル）−フェニルフォスフィンオキサイド（チバ・ジャパン（株）製、ＩＲＧＡＣＵＲＥ８１９）
：２，４，６−トリメチルベンゾイルジフェニルフォスフィンオキサイド（Ｌａｍｂｓｏｎ社製、ｓｐｅｅｄｃｕｒｅ  ＴＰＯ）
：２，４ジエチルチオキサントン（Ｌａｍｂｓｏｎ社製、ｓｐｅｅｄｃｕｒｅ  ＤＥＴＸ）
・重合禁止剤
：ｐ−メトキシフェノール
・レベリング剤
：シリコーン系表面調整剤（ビックケミー・ジャパン（株）製、ＵＶ−３５００）
【００６９】
次に、上記ネイルアート用インクに脱気処理を施し、空気を巻き込まないようにして気密容器内に封入した。これにより、インクパックを得た。
次に、上記インクパックを液滴吐出装置に装填し、ポリプロピレン製の付け爪の表面上に、線幅１００μｍ、ピッチ１００μｍの縞模様のネイルアートを描画した。
次いで、ピーク波長３６５ｎｍの紫外線を照射強度１００ｍＷ／ｃｍ２、積算光量２００ｍＪ／ｃｍ２で照射し、ネイルアートを硬化させた。
【００７０】
（実施例２〜１４）
インクパック中のネイルアート用インクの調製に用いる原料の種類および比率を、それぞれ表１または表２に示すように変更した以外は、それぞれ、実施例１と同様にしてネイルアートを得た。
【００７１】
なお、表１および表２においては、フェノキシエチルアクリレート（P.I.I.：１．７）を「ＰＥＡ」、アクリル酸２−（２−ヒドロキシエトキシ）エチルを「ＶＥＥＡ」、トリプロピレングリコールジアクリレート（P.I.I.：１．６）を「ＴＰＧＤＡ」、ジプロピレングリコールジアクリレートを「ＤＰＧＤＡ」、Ｎ−ビニルカプロラクタムを「ＶＣ」、ベンジルメタクリレートを「ＢＭ」、ジメチロールトリシクロデカンジアクリレートを「ＤＭＴＣＤＤＡ」、アミノアクリレートを「ＡＡ」、ウレタンアクリレートを「ＵＡ」、Ｉｒｇａｃｕｒｅ  ８１９（チバ・ジャパン社製）を「ｉｃ８１９」、Ｓｐｅｅｄｃｕｒｅ  ＴＰＯ（ＡＣＥＴＯ社製）を「ｓｃＴＰＯ」、Ｓｐｅｅｄｃｕｒｅ  ＤＥＴＸ（Ｌａｍｂｓｏｎ社製）を「ｓｃＤＥＴＸ」、ＵＶ−３５００（ビックケミー社製）を「ＵＶ３５００」、ｐ−メトキシフェノールを「ｐＭＰ」、４−ヒドロキシブチルアクリレート（P.I.I.：３）を「ＨＢＡ」で示した。
また、実施例１０については、水アトマイズ法に代えてガスアトマイズ法により製造したアルミニウム粉末を使用した。
また、実施例１４については、遊星ボールミルによるアルミニウム粉末の形状加工プロセスを省略した。
【００７２】
（実施例１５）
金属粒子の添加を省略するとともに原料の種類および比率を表２に示すようにした以外は、実施例１と同様にしてネイルアートを得た。
（比較例１）
金属粒子を含む水性インクを調製し、これをネイルアート用インクとした以外は、実施例１と同様にしてネイルアートを得た。なお、紫外線照射に代えて、４０℃の温風を５分間吹き付けることによりネイルアートを固化させた。
なお、水性インクの組成は、平板状アルミニウム粒子（平均粒径Ｄ５０：０．８μｍ）、２−ピロリドン５０ｇ、エチレングリコール２０ｇ、ロジン樹脂５ｇ、水４００ｇの混合物であり、平板状アルミニウム粒子の含有率は２．０質量％とした。
（比較例２）
金属粒子の添加を省略した以外は、比較例１と同様にしてネイルアートを得た。
【００７３】
【表１】
2012196243.tif 000002
【００７４】
【表２】
2012196243.tif 000003
【００７５】
２．ネイルアートの評価
２．１．精細度評価
各実施例および各比較例で得られたネイルアートについて、その精細度を以下のようにして評価した。
まず、ネイルアートを光学顕微鏡で観察し、１０箇所の線幅を測定して平均値を算出した。そして、以下の評価基準に基づいて評価した。
【００７６】
＜精細度の評価基準＞
Ａ：線幅の設定値（１００μｍ）からのズレ量が１０μｍ未満である
Ｂ：線幅の設定値（１００μｍ）からのズレ量が１０μｍ以上２０μｍ未満である
Ｃ：線幅の設定値（１００μｍ）からのズレ量が２０μｍ以上３０μｍ未満である
Ｄ：線幅の設定値（１００μｍ）からのズレ量が３０μｍ以上４０μｍ未満である
Ｅ：線幅の設定値（１００μｍ）からのズレ量が４０μｍ以上５０μｍ未満である
Ｆ：線幅の設定値（１００μｍ）からのズレ量が５０μｍ以上である
【００７７】
２．２．光沢感評価
各実施例および各比較例で得られたネイルアートについて、その光沢度計（ＭＩＮＯＬＴＡ  ＭＵＬＴＩ  ＧＬＯＳＳ  ２６８）を用い、煽り角度６０°での光沢度を測定し、以下の基準に従い評価した。なお、この光沢度は、その値が高いほどネイルアートとしての美感に優れているといえる。
【００７８】
＜光沢度の評価基準＞
Ａ：光沢度が３００以上（美感が特に良好である）
Ｂ：光沢度が２００以上３００未満（美感がやや良好である）
Ｃ：光沢度が１００以上２００未満（美感がやや不良である）
Ｄ：光沢度が１００未満（美感が不良である）
【００７９】
２．３．液滴吐出における安定性評価（吐出安定性評価）
各実施例および各比較例で得られたネイルアート用インクについて、液滴吐出における安定性を以下のようにして評価した。
まず、各インクパックを６０℃の温度で５日間加熱した。
次いで、チャンバー（サーマルチャンバー）内に、液滴吐出装置を設置するとともに、加熱した各サンプルＮｏ．のインクパックを用意した。そして、液滴吐出装置のピエゾ素子の駆動波形を最適化した後、２５℃、５５％ＲＨの環境下で、液滴吐出ヘッドのノズルから、２００００００発（２００００００滴）のネイルアート用インクの液滴の連続吐出を行った。そして、着弾した各液滴の中心位置の中心狙い位置からのズレ量ｄの平均値を求め、以下の５段階の基準に従ってそのズレ量ｄの平均値を評価した。なお、この値が小さいほど飛行曲がりの発生が効果的に防止されており、吐出安定性が高いと言える。
【００８０】
＜吐出安定性の評価基準＞
Ａ：ズレ量ｄの平均値が０．０９μｍ未満である
Ｂ：ズレ量ｄの平均値が０．０９μｍ以上０．１５μｍ未満である
Ｃ：ズレ量ｄの平均値が０．１５μｍ以上０．１８μｍ未満である
Ｄ：ズレ量ｄの平均値が０．１８μｍ以上０．２２μｍ未満である
Ｅ：ズレ量ｄの平均値が０．２２μｍ以上である
以上、２．１〜２．３の評価結果を表３に示す。
【００８１】
【表３】
2012196243.tif 000004
【００８２】
表３に示すように、各実施例で得られたネイルアートでは、光沢感に優れた緻密なネイルアートになっていることが認められた。これは、各実施例で得られたネイルアート用インクは、吐出された後、すぐに硬化させることができた（速乾性に優れている）ため、金属粒子がランダムな状態で配置され易く、その結果、あらゆる方向への光反射性が高くなるとともに、滲みが抑えられていることに起因するものであると推察される。
【００８３】
また、実施例１５で得られたネイルアートでは、光沢感は得られなかったものの、滲みの発生は認められなかった。
これに対し、比較例１で得られたネイルアートでは、所定の方向への光反射は認められたものの、測定方向への光反射は低かった。また、比較例１、２では、滲みの発生が認められた。
【００８４】
また、各実施例および比較例２で得られたネイルアート用インクは、いずれも吐出安定性に優れていたが、比較例１で得られたネイルアート用インクは、吐出安定性が低かった。この結果は、比較例１で得られたネイルアート用インク中において、金属粒子が十分な分散状態にないため、インクの吐出挙動および飛行挙動に悪影響を及ぼしたことに起因するものであると推察される。